(57)【特許請求の範囲】
【請求項１】
透明な基材層と、この基材層の裏面側に積層されるスティッキング防止層とを備え、
上記スティッキング防止層が、ビーズに起因する凸部を有さず、
上記スティッキング防止層が、裏面側に突出される複数の微細突起を有し、
上記微細突起が、底面から頂点に向けて縮径される先細り形状であり、隣接する上記微細突起の平面方向における頂点間距離が３８０ｎｍ以下であり、
上記微細突起の頂部が丸められており、上記頂部の頂点の曲率半径が６０ｎｍ以上１μｍ以下であり、
上記微細突起が上記スティッキング防止層の裏面の平坦部分から連続して徐々に傾斜角度が大きくなる裾野部を有し、
上記スティッキング防止層の裏面の静摩擦係数が０．３５以上０．６５以下、動摩擦係数が０．３５以上０．５５以下であり、上記静摩擦係数が上記動摩擦係数よりも大きい光学シート。
【請求項２】
上記微細突起の平均高さが１２０ｎｍ以上３８０ｎｍ以下である請求項１に記載の光学シート。
【請求項３】
上記微細突起の平均高さの平均径に対する比が１／２以上３／２以下である請求項１又は請求項２に記載の光学シート。
【請求項４】
上記スティッキング防止層が帯電防止剤を含有する請求項１から請求項３のいずれか１項に記載の光学シート。
【請求項５】
請求項１から請求項４のいずれか１項に記載の光学シートと、
この光学シートの裏面側に配設される導光板と
を備えるエッジライト型のバックライトユニット。
【請求項６】
上記導光板が表面に複数の突条部を有する請求項５に記載のバックライトユニット。
【請求項７】
透明な基材層の裏面側にスティッキング防止層形成組成物を塗布する工程と、
上記スティッキング防止層形成組成物が塗布された上記基材層の裏面側から複数の微細凹部を有する鋳型をプレスする工程と、
上記鋳型がプレスされた状態で上記スティッキング防止層形成組成物を硬化させる工程と
を備え、
上記複数の微細凹部の隣接する底点間の平面方向距離が３８０ｎｍ以下であり、
上記硬化工程により形成される複数の微細突起が、底面から頂点に向けて縮径される先細り形状であり、
上記微細突起の頂部が丸められており、上記頂部の頂点の曲率半径が６０ｎｍ以上１μｍ以下であり、
上記微細突起が上記硬化工程により形成されるスティッキング防止層の裏面の平坦部分から連続して徐々に傾斜角度が大きくなる裾野部を有し、
上記スティッキング防止層の裏面の静摩擦係数が０．３５以上０．６５以下、動摩擦係数が０．３５以上０．５５以下であり、上記静摩擦係数が上記動摩擦係数よりも大きい光学シートの製造方法。
【発明の詳細な説明】
【技術分野】
【０００１】
本発明は、光学シート、エッジライト型のバックライトユニット及び光学シートの製造方法に関する。
【背景技術】
【０００２】
透過型の液晶表示装置としては、液晶層を背面から照らすバックライト方式が普及しており、液晶層の裏面側にエッジライト型（サイドライト型）、直下型等のバックライトユニットが装備されている。このエッジライト型のバックライトユニット３１は、一般的には図６（ａ）に示すように、光源３２と、この光源３２に端部が沿うように配置される方形板状の導光板３３と、この導光板３３の表面側に重ねて配設される複数枚の光学シート３４とを備える。光源３２としては、ＬＥＤ（発光ダイオード）や冷陰極管等が使用されているが、小型化及び省エネルギー化等の観点から現在ではＬＥＤが普及している。また、光学シート３４としては、（１）導光板３３の表面側に配設され、主に光拡散機能を有する光拡散シート３５、（２）光拡散シート３５の表面側に配設され、法線方向側への屈折機能を有するプリズムシート３６等が用いられる。
【０００３】
上記光拡散シート３５は、透過光線を略均一に分散するものであり、その光拡散性による輝度の均一化、正面方向の高輝度化等を目的として使用される。この光拡散シート３５としては、図６（ｂ）に示すように、合成樹脂製の基材層３７と、この基材層３７の表面に積層される光拡散層３８と、基材層３７の裏面に積層されるスティッキング防止層３９とを備える。このスティッキング防止層３９は、光拡散シート３５の裏面が導光板３３の表面とスティッキング（密着）して干渉縞が生じる不都合を防止している。このスティッキング防止層３９は、一般的には球状のビーズ４０及びこのビーズ４０を被覆する熱硬化性樹脂製のバインダー４１を有し、ビーズ４０に起因して裏面側に突出する凸部によって導光板３３とのスティッキングを防止している。
【０００４】
このビーズ４０としては、一般的にアクリルビーズが用いられている（特開２０１１−１２６２７４号公報参照）。しかしながら、アクリルビーズは比較的硬質であることから、バインダー４１の裏面に突出したビーズ４０によって、光拡散シート３５の裏面側に積層される導光板３３の表面を傷付けてしまうことがある。また、光拡散シート３５をバックライトユニット３１の設計に従った形状に加工する際にビーズ４０が脱落し、この脱落したビーズ４０が光拡散シート３５と導光板３３との間で擦れて導光板３３の表面が傷付くおそれもある。そして、このように導光板３３の表面に傷が生じると、この傷によって輝度ムラを生じるという不都合を生じる。なお、ビーズ４０の脱落を防止するため、ビーズ４０とバインダー４１との親和性を高める対策も取られているが、ビーズ４０の脱落は依然として発生しており、根本的な解決には至っていない。
【先行技術文献】
【特許文献】
【０００５】
【特許文献１】特開２０１１−１２６２７４号公報
【発明の概要】
【発明が解決しようとする課題】
【０００６】
本発明は、このような事情に鑑みてなされたものであり、裏面側に配設される他の部材とのスティッキングを防止しつつ、この他の部材及び／又は当該光学シート自体の傷付きを防止できる光学シート、及びこの光学シートを備えたエッジライト型のバックライトユニット、並びにこの光学シートの製造方法の提供を目的とするものである。
【課題を解決するための手段】
【０００７】
上記課題を解決するためになされた本発明に係る光学シートは、透明な基材層と、この基材層の裏面側に積層されるスティッキング防止層とを備え、上記スティッキング防止層が、ナノインプリントによって形成され、裏面側に突出される複数の微細突起を有し、隣接する上記微細突起の平面方向における頂点間距離が３８０ｎｍ以下である。
【０００８】
当該光学シートは、スティッキング防止層が、ナノインプリントによって形成され、裏面側に突出される複数の微細突起を有するので、裏面側に配設される他の部材と複数の微細突起によって当接する。それゆえ、当該光学シートは、裏面側に配設される他の部材とのスティッキングを防止することができる。また、当該光学シートは、複数の微細突起によってスティッキングを防止するものであるため、従来のバインダー中にビーズが分散されたスティッキング防止層とは異なり、ビーズの脱落に起因する他の部材及び／又は当該光学シート自体の傷付きを防止することができる。さらに、当該光学シートは、隣接する微細突起の平面方向における頂点距離が一般的な可視光波長域の下限である３８０ｎｍ以下とされているので、当該光学シートの裏面に対して照射される光が屈折率差によって反射されるのを防止することができ、光の入射率を著しく向上することができる。
【０００９】
上記微細突起の平均高さとしては、１２０ｎｍ以上３８０ｎｍ以下が好ましい。これにより、微細突起の折れに起因する異物の発生を抑制すると共に、長波長側の光の反射を防止することができる。
【００１０】
上記微細突起の平均高さの平均径に対する比としては、１／２以上３／２以下が好ましい。これにより、微細突起の折れに起因する異物の発生を抑制すると共に、微細突起との当接に起因する他の部材等の傷付きをさらに抑制することができる。
【００１１】
上記微細突起の頂点の曲率半径としては、６０ｎｍ以上１μｍ以下が好ましい。これにより、微細突起との当接に起因する他の部材等の傷付きをさらに抑制することができる。
【００１２】
上記スティッキング防止層の裏面の静摩擦係数としては、０．３５以上０．６５以下が好ましく、動摩擦係数としては、０．３５以上０．５５以下が好ましい。これにより、スティッキング防止層と裏面側に配設される他の部材との滑動が適度に防止され、他の部材等の傷付きをさらに抑制することができる。
【００１３】
上記スティッキング防止層が帯電防止剤を含有するとよい。これにより、異物の付着に起因する他の部材等の傷付きをさらに抑制することができる。
【００１４】
また、上記課題を解決するためになされた本発明に係るエッジライト型のバックライトユニットは、上記構成を有する当該光学シートと、この光学シートの裏面側に配設される導光板とを備える。
【００１５】
当該エッジライト型のバックライトユニットは、当該光学シートを備えるので、上述のように当該光学シートと当該光学シートの裏面側に配設される導光板とのスティッキングを防止することができると共に、導光板の傷付きを防止することができる。また、当該エッジライト型のバックライトユニットは、スティッキング防止層の隣接する微細突起の平面方向における頂点間距離が上記範囲とされているので、当該光学シートへの光の入射率を向上することができ、光の利用効率を高めることができる。
【００１６】
上記導光板が表面に複数の突条部を有するとよい。これにより、導光板に入射する光線の出射効率を向上させ、輝度の均一化を促進することができる。
【００１７】
さらに、上記課題を解決するためになされた本発明に係る光学シートの製造方法は、透明な基材層の裏面側にスティッキング防止層形成組成物を塗布する工程と、上記スティッキング防止層形成組成物が塗布された上記基材層の裏面側から複数の微細凹部を有する鋳型をプレスする工程と、上記鋳型がプレスされた状態で上記スティッキング防止層形成組成物を硬化させる工程とを備え、上記複数の微細凹部の隣接する底点間の平面方向距離が３８０ｎｍ以下である。
【００１８】
当該光学シートの製造方法は、平面方向における頂点間距離が３８０ｎｍ以下の複数の微細突起を有する当該光学シートを容易かつ確実に製造することができる。
【００１９】
なお、本発明において、「表面側」とは液晶表示装置における視認者側を意味し、「裏面側」とはその逆を意味する。微細突起の「高さ」とは、底面から微細突起の頂点までの表裏方向長さを意味し、微細突起の「平均高さ」とは、任意の２０個の微細突起を抽出し、このうち高さが大きいものから５つ及び高さが小さいものから５つを除いた１０個の高さの平均値をいう。微細突起の「径」とは、微細突起の底面の最大径（底面の重心を通る直径のうち最大の径）と最小径（底面の重心を通る直径のうち最大の径）との中間値を意味する。微細突起の「平均径」とは、任意の２０個の微細突起を抽出し、このうち径が大きいものから５つ及び径が小さいものから５つを除いた１０個の径の平均値をいう。「摩擦係数」とは、ＪＩＳ−Ｋ−７１２５（１９９９）に準拠した値である。
【発明の効果】
【００２０】
以上説明したように、本発明に係る光学シート及びエッジライト型のバックライトユニットは、光学シートと光学シートの裏面側に配設される他の部材とのスティッキングを防止すると共に、この他の部材及び／又は当該光学シート自体の傷付きを防止することができる。また、本発明に係る光学シートの製造方法は、裏面側に配設される他の部材とのスティッキングを防止すると共に、この他の部材及び／又は当該光学シートの傷付きを防止できる当該光学シートを容易かつ確実に製造することができる。
【図面の簡単な説明】
【００２１】
【図１】本発明の第一実施形態に係るエッジライト型のバックライトユニットを示す模式的端面図（ａ）及びこのエッジライト型のバックライトユニットが具備する光学シートを示す模式的端面図（ｂ）である。
【図２】図１のバックライトユニットの光学シート及び導光板の配設状態を示す模式的部分拡大図である。
【図３】図１の光学シートの光取り入れ機能の説明図である。
【図４】図１の光学シートのスティッキング防止層の製造工程を示す説明図である。
【図５】図１の光学シートの微細突起を説明する模式的説明図であり、（Ａ）は裏面斜め方向から見た模式的要部拡大図であり、（Ｂ）は要部を拡大した模式的底面図であり、（Ｃ）は要部を拡大した模式的断面図である。
【図６】従来のエッジライト型のバックライトユニットを示す模式的斜視図（ａ）及び従来の光拡散シートを示す模式的端面図（ｂ）である。
【発明を実施するための形態】
【００２２】
以下、適宜図面を参照しつつ、本発明の実施の形態を詳説する。
【００２３】
［第一実施形態］
＜エッジライト型のバックライトユニット＞
図１（ａ）のエッジライト型のバックライトユニット１は、光学シート２と、導光板３と、反射シート４と、光源５とを備える。
【００２４】
（光学シート）
光学シート２は、光拡散シートとして形成されている。光学シート２は、図１（ｂ）に示すように、基材層６と、基材層６の表面に積層される光拡散層７と、基材層６の裏面にナノインプリントによって積層されるスティッキング防止層８とから形成される。
【００２５】
（基材層）
基材層６は、光線を透過させる必要があるので透明、特に無色透明の合成樹脂を主成分として形成されている。基材層６に用いられる合成樹脂としては、特に限定されるものではなく、例えばポリエチレンテレフタレート、ポリエチレンナフタレート、アクリル樹脂、ポリカーボネート、ポリスチレン、ポリオレフィン、セルロースアセテート、耐候性塩化ビニル等が挙げられる。なかでも、透明性に優れ、強度が高いポリエチレンテレフタレートが好ましく、撓み性能が改善されたポリエチレンテレフタレートが特に好ましい。
【００２６】
基材層６の平均厚みの下限としては、１０μｍが好ましく、３５μｍがより好ましく、５０μｍがさらに好ましい。一方、基材層６の平均厚みの上限としては、５００μｍが好ましく、２５０μｍがより好ましく、１８８μｍがさらに好ましい。基材層６の平均厚みが上記下限未満の場合、光拡散層７及びスティッキング防止層８を形成した場合にカールを発生するおそれがある。逆に、基材層６の平均厚みが上記上限を超える場合、液晶表示装置の輝度が低下するおそれがあると共に、バックライトユニット１の厚みが大きくなって液晶表示装置の薄型化の要請に沿えないおそれがある。
【００２７】
（光拡散層）
光拡散層７は、基材層６の表面に積層されている。光拡散層７は、光拡散剤９と、そのバインダー１０とを有する。光拡散層７は、光拡散剤９を略等密度で分散含有している。光拡散剤９は、バインダー１０に囲繞されている。光拡散層７は、光拡散剤９を分散含有することによって、裏面側から表面側に透過する光を略均一に拡散させる。また、光拡散層７は、光拡散剤９によって表面に微細凹凸が略均一に形成されており、この微細凹凸の各凹部及び凸部がレンズ状に形成されている。光拡散層７は、かかる微細凹凸のレンズ的作用によって、優れた光拡散機能を発揮し、この光拡散機能に起因して透過光線を法線方向側へ屈折させる屈折機能及び透過光線を法線方向に巨視的に集光させる集光機能を有している。
【００２８】
光拡散剤９は、光線を拡散させる性質を有する粒子であり、無機フィラーと有機フィラーに大別される。無機フィラーとしては、例えばシリカ、水酸化アルミニウム、酸化アルミニウム、酸化亜鉛、硫化バリウム、マグネシウムシリケート、又はこれらの混合物が挙げられる。有機フィラーの具体的な材料としては、例えばアクリル樹脂、アクリロニトリル樹脂、ポリウレタン、ポリ塩化ビニル、ポリスチレン、ポリアミド、ポリアクリロニトリル等が挙げられる。なかでも、透明性が高いアクリル樹脂が好ましく、ポリメチルメタクリレート（ＰＭＭＡ）が特に好ましい。
【００２９】
光拡散剤９の形状は、特に限定されるものではなく、例えば球状、立方状、針状、棒状、紡錘形状、板状、鱗片状、繊維状などが挙げられ、なかでも光拡散性に優れる球状のビーズが好ましい。
【００３０】
光拡散剤９として有機フィラーが用いられる場合の光拡散剤９の平均粒子径の下限としては、１μｍが好ましく、２μｍがより好ましく、５μｍがさらに好ましい。一方、光拡散剤９として有機フィラーが用いられる場合の光拡散剤９の平均粒子径の上限としては、５０μｍが好ましく、２０μｍがより好ましく、１５μｍがさらに好ましい。光拡散剤９の平均粒子径が上記下限未満の場合、光拡散剤９によって形成される光拡散層７表面の凹凸が小さくなり、光拡散シートとして必要な光拡散性を満たさないおそれがある。逆に、光拡散剤９の平均粒子径が上記上限を超える場合、光学シート２の厚さが増大し、かつ、均一な拡散が困難になるおそれがある。
【００３１】
光拡散剤９として有機フィラーが用いられる場合の光拡散剤９の配合量（バインダー１０の形成材料であるポリマー組成物中のポリマー分１００質量部に対する固形分換算の配合量）の下限としては、１０質量部が好ましく、２０質量部がより好ましく、５０質量部がさらに好ましい。一方、光拡散剤９として有機フィラーが用いられる場合の光拡散剤９の配合量（バインダー１０の形成材料であるポリマー組成物中のポリマー分１００質量部に対する固形分換算の配合量）の上限としては、５００質量部が好ましく、３００質量部がより好ましく、２００質量部がさらに好ましい。光拡散剤９の配合量が上記下限未満の場合、光拡散性が不十分となるおそれがある。逆に、光拡散剤９の配合量が上記上限を超える場合、光拡散剤９がバインダー１０によって的確に固定されないおそれがある。但し、当該光学シート２がプリズムシートの表面側に配設される所謂上用光拡散シートとして使用される場合、高い光拡散性を必要とされないため、光拡散剤９の配合量の下限としては５質量部が好ましく、１０質量部がより好ましく、また上限としては４０質量部が好ましく、３０質量部がより好ましい。
【００３２】
バインダー１０は、基材ポリマーを含むポリマー組成物を硬化（架橋等）させることで形成される。光拡散剤９は、バインダー１０によって、基材層６の表面全面に略等密度で配置固定される。なお、バインダー１０を形成するためのポリマー組成物は、その他に例えば微小無機充填剤、硬化剤、可塑剤、分散剤、各種レベリング剤、帯電防止剤、紫外線吸収剤、抗酸化剤、粘性改質剤、潤滑剤、光安定化剤等が適宜配合されていてもよい。
【００３３】
（スティッキング防止層）
スティッキング防止層８は、裏面にスティッキング防止部を有する。「スティッキング防止」とは、重畳される他の部材（本実施形態では導光板３）との密着を防止することを意味する。
【００３４】
このスティッキング防止層８は、上記スティッキング防止部として複数の微細突起１１を有している。具体的には、スティッキング防止層８は、ステッィキング防止層裏面外面（界面）のうち当該光学シート２の平面方向と略平行な平坦部分と、この平坦部分から裏面側に突出する上記微細突起１１とを有している。スティッキング防止層８はナノインプリントによって形成され、つまり複数の微細突起１１はナノインプリントによって形成されている。この複数の微細突起１１は、基材層６の裏面側全面に亘って形成されている。このため、当該光学シート２は、後述するよう当該光学シート２の裏面に重畳される導光板３と、複数の微細突起１１によって散点的に当接し、これにより、当該光学シート２は、導光板３とのスティッキングを防止することができる。複数の微細突起１１はモスアイ構造を構成する。上記モスアイ構造とは、基材層６の裏面側に光の波長以下の間隔の凹凸パターンを隙間なく配列した構造をいう。本実施形態において複数の微細突起１１は、それぞれ独立し、周期的に配設されている。「独立」とは、微細突起が他の微細突起に結合等していないことを意味する。また、「周期的」とは、微細突起１１の間隔が略同一であることを意味する。
【００３５】
スティッキング防止層８は、光線を透過させる必要があるので透明、特に無色透明の合成樹脂を主成分として形成されている。スティッキング防止層８に用いられる合成樹脂としては、例えば熱硬化性樹脂や活性エネルギー線硬化型樹脂が挙げられる。
【００３６】
上記熱硬化性樹脂としては、例えばエポキシ樹脂、シリコーン樹脂、フェノール樹脂、ユリア樹脂、不飽和ポリエステル樹脂、メラミン樹脂、アルキド樹脂、ポリイミド樹脂、アクリル樹脂、アミド官能性共重合体、ウレタン樹脂等が挙げられる。
【００３７】
上記活性エネルギー線硬化型樹脂としては、紫外線を照射することによって架橋、硬化する紫外線硬化型樹脂や、電子線を照射することによって架橋、硬化する電子線硬化型樹脂等が挙げられ、重合性モノマー及び重合性オリゴマーの中から適宜選択して用いることが可能である。なかでも、上記活性エネルギー線硬化型樹脂としては、アクリル系、ウレタン系又はアクリルウレタン系紫外線硬化型樹脂が好ましい。当該光学シート２は、スティッキング防止層８の主成分が、アクリル系、ウレタン系又はアクリルウレタン系紫外線硬化型樹脂であることによって、スティッキング防止層８の基材層６に対する接着性が向上され、スティッキング防止層８を的確に形成することができる。
【００３８】
上記重合性モノマーとしては、分子中にラジカル重合性不飽和基を持つ（メタ）アクリレート系モノマーが好適に用いられ、中でも多官能性（メタ）アクリレートが好ましい。多官能性（メタ）アクリレートとしては、分子内にエチレン性不飽和結合を２個以上有する（メタ）アクリレートである限り特に限定されない。具体的には、エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、エチレンオキシド変性トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレートなどが挙げられる。これらの多官能性（メタ）アクリレートは１種を単独で用いてもよいし、２種以上を組み合わせて用いてもよい。なかでも、ジペンタエリスリトールトリ（メタ）アクリレートが好ましい。
【００３９】
また、上記多官能性（メタ）アクリレートに加え、粘度の低下等を目的として、単官能性（メタ）アクリレートをさらに含んでもよい。この単官能性（メタ）アクリレートとしては、例えばメチル（メタ）アクリレート、エチル（メタ）アクリレート、プロピル（メタ）アクリレート、ブチル（メタ）アクリレート、ペンチル（メタ）アクリレート、ヘキシル（メタ）アクリレート、シクロヘキシル（メタ）アクリレート、２−エチルヘキシル（メタ）アクリレート、ラウリル（メタ）アクリレート、ステアリル（メタ）アクリレート、イソボルニル（メタ）アクリレート等が挙げられる。これらの単官能性（メタ）アクリレートは１種単独で用いてもよく、２種以上を混合して用いてもよい。
【００４０】
上記重合性オリゴマーとしては、分子中にラジカル重合性不飽和基を持つオリゴマーが挙げられ、例えばエポキシ（メタ）アクリレート系オリゴマー、ウレタン（メタ）アクリレート系オリゴマー、ポリエステル（メタ）アクリレート系オリゴマー、ポリエーテル（メタ）アクリレート系オリゴマー等が挙げられる。
【００４１】
上記エポキシ（メタ）アクリレート系オリゴマーは、例えば比較的低分子量のビスフェノール型エポキシ樹脂やノボラック型エポキシ樹脂のオキシラン環に、（メタ）アクリル酸を反応しエステル化することにより得ることができる。また、このエポキシ（メタ）アクリレート系オリゴマーを部分的に二塩基性カルボン酸無水物によって変性したカルボキシル変性型のエポキシ（メタ）アクリレートオリゴマーを用いることも可能である。上記ウレタン（メタ）アクリレート系オリゴマーは、例えばポリエーテルポリオールやポリエステルポリオールとポリイソシアネートの反応によって得られるポリウレタンオリゴマーを、（メタ）アクリル酸でエステル化することにより得ることができる。上記ポリエステル（メタ）アクリレート系オリゴマーは、例えば多価カルボン酸と多価アルコールの縮合によって得られる両末端に水酸基を有するポリエステルオリゴマーの水酸基を（メタ）アクリル酸でエステル化することによって得ることができる。また、上記ポリエステル（メタ）アクリレート系オリゴマーは、多価カルボン酸にアルキレンオキシドを付与して得られるオリゴマーの末端の水酸基を（メタ）アクリル酸でエステル化することにより得ることも可能である。上記ポリエーテル（メタ）アクリレート系オリゴマーは、ポリエーテルポリオールの水酸基を（メタ）アクリル酸でエステル化することによって得ることができる。
【００４２】
また、上記活性エネルギー線硬化型樹脂としては、紫外線硬化型エポキシ樹脂も好適に用いられる。上記紫外線硬化型エポキシ樹脂としては、例えばビスフェノールＡ型エポキシ樹脂、グリシジルエーテル型エポキシ樹脂等の硬化物が挙げられる。当該光学シート２は、スティッキング防止層８の主成分が紫外線硬化型エポキシ樹脂であることによって、硬化時の体積収縮を抑えて、複数の微細突起１１を所望の形状に形成し易い。また、当該光学シート２は、スティッキング防止層８の主成分が紫外線硬化型エポキシ樹脂であることによって、複数の微細突起１１の柔軟性を高めてスティッキング層８の裏面に配設される他の部材に対する傷付き防止性を高めることができる。さらに、上記活性エネルギー線硬化型樹脂として紫外線硬化型エポキシ樹脂を用いる場合、上記（メタ）アクリレート系モノマー、（メタ）アクリレート系オリゴマー等の他の重合性モノマー及び重合性オリゴマーを含まないことが好ましい。これにより、複数の微細突起１１の柔軟性をさらに高めて傷付き防止性をさらに促進することができる。
【００４３】
上記活性エネルギー線硬化型樹脂として紫外線硬化型樹脂を用いる場合、光重合用開始剤を樹脂１００質量部に対して、０．１〜５質量部程度添加することが望ましい。光重合用開始剤としては、特に限定されるものではなく、分子中にラジカル重合性不飽和基を有する重合性モノマーや重合性オリゴマーに対しては、例えばベンゾフェノン、ベンジル、ミヒラーズケトン、２−クロロチオキサントン、２，４−ジエチルチオキサントン、ベンゾインエチルエーテル、ベンゾインイソプロピルエーテル、ベンゾインイソブチルエーテル、２，２−ジエトキシアセトフェノン、ベンジルジメチルケタール、２，２−ジメトキシ−１，２−ジフェニルエタン−１−オン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノプロパノン−１、１−［４−（２−ヒドロキシエトキシ）−フェニル］−２−ヒドロキシ−２−メチル−１−プロパン−１−オン、ビス（シクロペンタジエニル）−ビス［２，６−ジフルオロ−３−（ピロール−１−イル）フェニル］チタン、２−ベンジル−２−ジメチルアミノ−１−（４−モルフォリノフェニル）−ブタノン−１、２，４，６−トリメチルベンゾイルジフェニルフォスフィンオキサイド等が挙げられる。また、分子中にカチオン重合性官能基を有する重合性オリゴマー等に対しては、芳香族スルホニウム塩、芳香族ジアゾニウム塩、芳香族ヨードニウム塩、メタロセン化合物、ベンゾインスルホン酸エステル等が挙げられる。なお、これらの化合物は、各単体で用いてもよく、複数混合して用いてもよい。
【００４４】
また、スティッキング防止層８は、帯電防止剤を含有していてもよい。当該光学シート２は、スティッキング防止層８が帯電防止剤を含有することによって、異物の付着に起因してスティッキング防止層８の裏面に配設される他の部材の表面に傷付きが生じることを抑制することができ、傷付き防止性をさらに向上することができる。
【００４５】
上記帯電防止剤としては、特に限定されるものではなく、例えばアルキル硫酸塩、アルキルリン酸塩等のアニオン系帯電防止剤、第四アンモニウム塩、イミダゾリン化合物等のカチオン系帯電防止剤、ポリエチレングリコール系、ポリオキシエチレンソルビタンモノステアリン酸エステル、エタノールアミド類等のノニオン系帯電防止剤、ポリアクリル酸等の高分子系帯電防止剤などが挙げられる。
【００４６】
スティッキング防止層８を形成する上記主成分１００質量部に対する上記帯電防止剤の固形分換算の含有量の下限としては、０．５質量部が好ましく、１質量部がより好ましく、１．５質量部がさらに好ましい。一方、スティッキング防止層８を形成する上記主成分１００質量部に対する上記帯電防止剤の固形分換算の含有量の上限としては、５質量部が好ましく、４質量部がより好ましく、３質量部がさらに好ましい。上記帯電防止剤の含有量が上記下限に満たない場合、帯電防止効果が十分に得られないおそれがある。逆に、上記帯電防止剤の含有量が上記上限を超える場合、帯電防止剤の含有による全光線透過率の低下や強度の低下等の不都合が生じるおそれがある。
【００４７】
上記帯電防止剤が含有された場合のスティッキング防止層８の表面抵抗値の上限としては、１×１０１２Ω／□が好ましく、１×１０１１Ω／□がより好ましく、１×１０１０□がさらに好ましい。スティッキング防止層８の表面抵抗値が上記上限を超える場合、異物の付着を的確に防止できないおそれがある。なお、スティッキング防止層８の表面抵抗値の下限としては、特に限定されないが、例えば１×１０８Ω／□とすることができる。
【００４８】
なお、スティッキング防止層８は、上記帯電防止剤以外の添加物を含むことも可能である。この添加剤としては、例えばシリコーン系添加剤、フッ素系添加剤等が挙げられる。スティッキング防止層８を形成する上記主成分１００質量部に対する上記添加剤の固形分換算の含有量としては、例えば０．０５質量部以上５質量部以下とすることができる。
【００４９】
微細突起１１の形状としては、円柱状、多角柱状、円錐状、円柱状、釣鐘状等が挙げられる。なかでも、微細突起１１の形状としては、先細り形状であることが好ましい。「先細り形状」とは、微細突起の側面の任意の点の傾斜角度（接線方向の角度）が当該光学シートの平面方向に対して９０度以下であることを意味する。本実施形態では、図５に示すように、微細突起１１の形状として、底面から頂点に向けて徐々に縮径される円錐状が採用されている。なお、微細突起の底面とは、当該光学シート裏面の平坦部分と同一高さ（表裏方向同一位置）の微細突起の部分を意味する。当該光学シート２は、上述のように微細突起１１が円錐状に形成されることによって、微細突起１１の折れを効果的に防止することができる。
【００５０】
また、微細突起１１は、不連続点を有さない形状に形成されている。このため、不連続点が輝点となること等が防止できる。具体的には、微細突起１１は、側面１１ａが曲面から構成されると共に、頂部１１ｂ（頂点を含む部分）が側面１１ａから連続する曲面から構成されている。また、微細突起１１は、底面付近において上記平坦部分から連続した形状を有する。より具体的に説明すると、微細突起１１は、平坦部分から連続し徐々に傾斜角度（光学シート２の平面方向となす角度）が大きくなる裾部１１ｃを有し、また裾部１１ｃから連続し傾斜角度が一定の側面１１ａを有し、さらに側面１１ａから連続し徐々に傾斜角度が小さくなる頂部１１ｂを有している。微細突起１１が上述したような裾部１１ｃを有することで、微細突起１１の強度を十分担保できる。なお、本実施形態において、微細突起１１の側面１１ａの傾斜角度が一定のものについて説明したが、微細突起１１の側面１１ａの傾斜角度が一定のものに限られるものではなく、例えば微細突起１１の側面１１ａの傾斜角度が裏面側につれて小さくなるものも採用可能である。
【００５１】
複数の微細突起１１は、高さ（Ｈ）が略均一であることが好ましい。複数の微細突起１１の高さ（Ｈ）の変動係数の上限としては、０．２が好ましく、０．１がより好ましく、０．０５がさらに好ましい。一方、複数の微細突起１１の高さ（Ｈ）の変動係数の下限としては、例えば０とすることができる。複数の微細突起１１の高さ（Ｈ）の変動係数が上記上限を超える場合、複数の微細突起１１の高さ（Ｈ）が不均一となり過ぎるため、背の高い微細突起１１に荷重が偏り、それに基づいて微細突起１１の折れやスティッキング防止層８の裏面に配設される導光板３に傷付きが生じるおそれがある。また、複数の微細突起１１の高さの変動係数（Ｈ）が上記上限を超える場合、後述するようにスティッキング防止層８の裏面に配設される導光板３の表面に複数の突条部が形成されているような場合に、この突条部の頂部と微細突起１１の側面とが接触するおそれが高くなり、微細突起１１に横方向の力が加えられることで微細突起１１が折れるおそれがある。なお、「複数の微細突起１１の高さの変動係数」とは、２０個の微細突起１１についての高さを測定したときの、標準偏差σを個数平均で割った値をいう。
【００５２】
微細突起１１の平均高さの下限としては、１２０ｎｍが好ましく、１３０ｎｍがより好ましく、１４０ｎｍがさらに好ましい。一方、微細突起１１の平均高さの上限としては、３８０ｎｍが好ましく、２００ｎｍがより好ましく、１８０ｎｍがさらに好ましい。微細突起１１の平均高さが小さくなると長波長側の光が反射されやすくなる傾向にあり、微細突起１１の平均高さが上記下限未満の場合、長波長側の光の反射を的確に防止できないおそれがある。逆に、微細突起１１の平均高さが上記上限を超える場合、微細突起１１が折れるおそれが高くなり、微細突起１１の折れに起因する異物発生のおそれが高くなる。
【００５３】
複数の微細突起１１は、径（Ｄ）が略均一であることが好ましい。複数の微細突起１１の径（Ｄ）の変動係数の上限としては、０．２が好ましく、０．１がより好ましく、０．０５がさらに好ましい。一方、複数の微細突起１１の径（Ｄ）の変動係数の下限としては、例えば０とすることができる。複数の微細突起１１の径（Ｄ）の変動係数が上記上限を超える場合、微細突起１１の形状が不均一になり過ぎ、所望の光学特性を奏さないおそれがある。なお、「複数の微細突起１１の径（Ｄ）の変動係数」とは、２０個の微細突起１１についての径（Ｄ）を測定したときの、標準偏差σを個数平均で割った値をいう。
【００５４】
微細突起１１の平均径の下限としては、１００ｎｍが好ましく、１２０ｎｍがより好ましく、１４０ｎｍがさらに好ましい。一方、微細突起１１の平均径の上限としては、２００ｎｍが好ましく、１８０ｎｍがより好ましく、１６０ｎｍがさらに好ましい。微細突起１１の平均径が上記下限未満の場合、微細突起１１が折れやすくなるおそれがある。逆に、微細突起１１の平均径が上記上限を超える場合、微細突起１１の頂点間距離が大きくなり光の反射を的確に防止できないおそれがある。
【００５５】
微細突起１１の平均高さの平均径に対する比の下限としては、１／２が好ましく、７／１０がより好ましく、１がさらに好ましい。一方、微細突起１１の平均高さの平均径に対する比の上限としては、３／２が好ましく、１３／１０がより好ましく、６／５がさらに好ましい。微細突起１１の平均高さの平均径に対する比が上記下限未満の場合、長波長側の光の反射を的確に防止できないおそれがある。逆に、微細突起１１の平均高さの平均径に対する比が上記上限を超える場合、微細突起１１が折れるおそれが高くなると共に、微細突起１１の先端が鋭利化され、裏面側に配設される導光板３の表面が傷付きやすくなるおそれがある。
【００５６】
微細突起１１の頂点の曲率半径の下限としては、６０ｎｍが好ましく、２００ｎｍがより好ましく、５００ｎｍがさらに好ましい。一方、微細突起１１の頂点の曲率半径の上限としては、１μｍが好ましく、９００ｎｍがより好ましく、８００ｎｍがさらに好ましい。微細突起１１の頂点の曲率半径が上記下限未満の場合、微細突起１１の先端が鋭利化され、裏面側に配設される導光板３の表面が傷付きやすくなるおそれがある。逆に、微細突起１１の頂点の曲率半径が上記上限を超える場合、微細突起１１を円錐状、円柱状等の好ましい形状に形成するのが困難になるおそれがある。なお、微細突起の頂点の曲率半径としては、この微細突起の頂点を含む１つの軸方向断面における曲率半径が上記範囲内であればよいが、この微細突起の頂点を含むあらゆる軸方向断面における曲率半径全てが上記下限以上及び／又は上記上限以下であることが好ましい。
【００５７】
隣接する微細突起１１の平面方向における頂点間距離の下限としては、１００ｎｍが好ましく、１３０ｎｍがより好ましく、１５０ｎｍがさらに好ましい。一方、隣接する微細突起１１の平面方向における頂点間距離の上限としては、３８０ｎｍとされており、３００ｎｍがより好ましく、２００ｎｍがさらに好ましい。隣接する微細突起１１の平面方向における頂点間距離が上記下限未満の場合、微細突起１１が細くなり、微細突起１１が折れやすくなるおそれがある。逆に、隣接する微細突起１１の平面方向における頂点間距離が上記上限を超える場合、光の反射を的確に防止することができないおそれがある。なお、隣接する微細突起１１の平面方向における頂点間距離としては、少なくとも各微細突起１１について最も近接する他の微細突起１１との頂点間距離が上記範囲であればよいが、全ての微細突起１１の平面方向距離が上記範囲であることが好ましい。
【００５８】
複数の微細突起１１の頂点の配設パターンとしては、特に限定されないが、正多角形格子パターンが好ましく、正三角形格子パターンが特に好ましい。当該光学シート２は、複数の微細突起１１が正多角形格子パターン、なかでも正三角形格子パターンで配設されることによって、導光板３の表面に複数の突条部が形成されているような場合でも、複数の微細突起１１のうち突条部の頂部に頂部が当接する微細突起１１の個数が多くなる。これにより、突条部表面の傷付きを好適に防止することができると共に、突条部の頂部と微細突起１１の側面との接触による微細突起１１の折れを好適に防止することができる。なお、「正多角形格子パターン」とは、表面を同一形状の正多角形に区分し、その正多角形の各頂点に微細突起１１の頂点を配設するパターンをいう。
【００５９】
スティッキング防止層８の裏面の静摩擦係数の下限としては、０．３５が好ましく、０．４がより好ましい。一方、スティッキング防止層８の裏面の静摩擦係数の上限としては、０．６５が好ましく、０．６がより好ましい。また、スティッキング防止層８の裏面の動摩擦係数の下限としては、０．３５が好ましく、０．４がより好ましい。一方、スティッキング防止層８の裏面の動摩擦係数の上限としては、０．５５が好ましく、０．５がより好ましい。スティッキング防止層８の裏面の静摩擦係数及び動摩擦係数が上記下限未満の場合、スティッキング防止層８及びスティッキング防止層８の裏面側に配設される導光板３の滑動を好適に防止することができず、導光板３の表面に傷付きが生じるおそれがある。逆に、スティッキング防止層８の裏面の静摩擦係数及び動摩擦係数が上記上限を超える場合、スティッキング防止層８又はスティッキング防止層８の裏面側に配設される導光板３に対して平面方向の力が加わった場合に微細突起１１が折れるおそれが高くなる。
【００６０】
（導光板）
導光板３は、光源５から出射される光線を内部に伝搬させつつ、表面から出射するシート状の光学部材である。導光板３は、断面略楔形状に形成されてもよく、また略平板状の導光シートとして形成されてもよい。導光板３は、透光性を有する必要があるため透明、特に無色透明の樹脂を主成分として形成される。導光板３の主成分としては、特に限定されないが、透明性、強度等に優れるポリカーボネートや、透明性、耐擦傷性等に優れるアクリル樹脂等の合成樹脂が挙げられる。なかでも、導光板３の主成分としては、ポリカーボネートが好ましい。ポリカーボネートは、透明性に優れると共に屈折率が高いため、空気層（導光板３の表面側に配設される当該光学シート２との隙間に形成される層及び導光板３の裏面側に配設される反射シート４との隙間に形成される層）との界面で全反射が起こりやすく、光線を効率的に伝搬することができる。また、ポリカーボネートは、耐熱性を有するため、光源５の発熱による劣化等が生じ難い。
【００６１】
導光板３は、図２に示すように、表面に略平行に配設される複数の突条部１２を有する。突条部１２の断面形状としては、台形状、三角プリズム状、半球状等が挙げられる。なかでも、突条部１２の断面形状（突条部１２の配設方向に垂直に切断した形状）としては、三角プリズム状が好ましい。突条部１２の断面形状を三角プリズム状とすることによって、導光板３は上記三角プリズムの頂部においてのみ複数の微細突起１１の先端部と点接触されることになる。それゆえ、かかる構成によれば、スティッキング防止層８と導光板３との接触点を減らすことで導光板３内における光の伝搬性を十分に確保しつつ、スティッキングを的確に防止することができる。また、突条部１２の形成方向（稜線方向）としては、光源５側の端面に対して略平行であってもよく、略垂直であってもよい。導光板３は、表面に略平行に配設される複数の突条部１２を有することにより、導光板３に入射する光線の出射効率を向上させ、輝度の均一化を促進することができる。なお、複数の凸条部が「略平行」とは、完全な平行のみならず、突条部１２同士のなす角度が１０°以下、好ましくは５°以下である場合も含む。
【００６２】
（反射シート）
反射シート４は、導光板３の裏面側から出射された光線を表面側に反射させる。反射シート４としては、ポリエステル等の基材樹脂にフィラーを分散含有させた白色シートや、ポリエステル等から形成されるフィルムの表面に、アルミニウム、銀等の金属を蒸着させることで正反射性が高められた鏡面シート等が挙げられる。
【００６３】
（光源）
光源５は、照射面が導光板３の端面に対向（又は当接）するよう配設されている。光源５としては、種々のものを用いることが可能であり、例えば発光ダイオード（ＬＥＤ）を用いることが可能である。具体的には、この光源５として、複数の発光ダイオードが導光板３の端面に沿って配設されたものを用いることができる。
【００６４】
＜光の取り入れ機能＞
図３を参照して、導光板３の表面から出射される光の取り入れ機能について説明する。光源５として用いられる複数の発光ダイオードは指向性が強いため、導光板３の表面からは一定方向（例えば法線方向に対して６０°程度）の強度の強い光が出射される。この導光板３の表面から出射された光は、当該光学シート２の裏面に入射されるが、従来のようなスティッキング防止層にあっては、上述のような一定方向に強度の強い光の大半がスティッキング防止層の界面で反射されやすく（図３（ｂ）参照）、このため導光板３の表面から出射される光のうち、法線方向成分の光量が多くなってしまう。
【００６５】
これに対し、当該光学シート２のスティッキング防止層８は、上記モスアイ構造を有することによって、スティッキング防止層８と空気との界面における屈折率の変化を疑似的に連続的なものとすることができ、スティッキング防止層８と空気との界面の屈折率差に起因する光の反射を防止することができる（図３（ａ）参照）。
【００６６】
＜光学シートの製造方法＞
当該光学シート２の製造方法は、例えば（１）透明な基材層６の表面側に光拡散層７を積層する工程と、（２）基材層６の裏面側にスティッキング防止層形成組成物を塗布する工程と、（３）上記スティッキング防止層形成組成物が塗布された基材層６の裏面側から複数の微細凹部を有する鋳型２２をプレスする工程と、（４）上記鋳型２２がプレスされた状態で上記スティッキング防止層形成組成物を硬化させる工程とを備える。また、上記（２）から（４）の工程はナノインプリント法によって行われる。
【００６７】
以下に、上記各工程について詳説する。まず、上記（１）の工程は、例えば光拡散層７の形成材料を基材層６の表面に塗布し、乾燥、硬化させることで行われる。
【００６８】
上記（２）の工程は、例えば図４（ａ）に示すように、基材層６の裏面側にスティッキング防止層形成組成物を塗布し、基材層６の裏面にスティキイング防止層形成組成物の層２１を形成することで行われる。スティッキング防止層形成組成物の塗布方法としては、特に限定されるものではなく、例えばポッティング法、スピンコート法、ロールコート法、ダイコート法、スプレーコート法、キャスト法、ディップコート法、スクリーン印刷、転写法等が挙げられる。
【００６９】
上記（３）の工程は、上記（２）の工程で塗布されたスティッキング防止層形成組成物２１に対して複数の微細凹部を有する鋳型２２をプレスする工程である。この鋳型２２は、例えば図４（ｂ）に示すように、上記複数の微細凹部の隣接する底点間の平面方向距離が３８０ｎｍ以下である。
【００７０】
上記（４）の工程は、例えば図４（ｃ）に示すように、スティッキング防止層形成組成物２１が基材層６及び鋳型２２の間に介在する状態で、スティッキング防止層形成組成物２１を硬化させることで行われる。上記（４）の工程により、平面方向における頂点間距離が３８０ｎｍ以下である複数の微細突起１１を有するスティッキング防止層８が基材層６の裏面に形成される。なお、スティッキング防止層形成組成物２１を硬化させる方法としては、スティッキング防止層８の主成分が熱硬化性樹脂である場合には加熱、紫外線硬化型樹脂である場合には紫外線照射、電子線硬化型樹脂である場合には電子線照射が用いられる。
【００７１】
また、上記（４）の工程の後、鋳型２２はスティッキング防止層８から分離される。
【００７２】
＜利点＞
当該光学シート２は、スティッキング防止層８が裏面側に突出される複数の微細突起１１を有するので、裏面側に配設される導光板３と複数の微細突起１１によって当接する。それゆえ、当該光学シート２は、裏面側に配設される導光板３とのスティッキングを防止することができる。また、当該光学シート２は、複数の微細突起１１によってスティッキングを防止するものであるため、従来のバインダー中にビーズが分散されたスティッキング防止層とは異なり、ビーズの脱落に起因する導光板３及び当該光学シート２の傷付きを防止することができる。さらに、当該光学シート２は、隣接する微細突起１１の平面方向における頂点間距離が一般的な可視光波長域の下限である３８０ｎｍ以下とされているので、当該光学シート２の裏面に対して照射される光が屈折率差によって反射されるのを防止することができ、光の入射率を著しく向上することができる。
【００７３】
当該光学シート２は、導光板３の表面に複数の突条部１２が形成されている場合でも、複数の微細突起１１が上述のように配設されているため、微細突起１１の頂点と突条部１２の頂部とが当接され易い。それゆえ、当該光学シート２は、一部の微細突起１１が突条部１２間の凹部に入り込むことが防止される。従って、当該光学シート２は、微細突起１１が凹部に入り込むことで突条部１２のエッジが破損、損傷するのを防止することができる。さらに、突条部１２の頂部が微細突起１１の側面に当接することによる微細突起１１の破損等も防止することができる。
【００７４】
当該エッジライト型のバックライトユニット１は、当該光学シート２を備えるので、上述のように当該光学シート２と当該光学シート２の裏面側に配設される導光板３とのスティッキングを防止することができると共に、導光板３の表面の傷付きを防止することができる。また、当該エッジライト型のバックライトユニット１は、スティッキング防止層８の隣接する微細突起１１の平面方向における頂点間距離が上記範囲とされているので、当該光学シート２への光の入射率を向上することができ、光の利用効率を高めることができる。さらに、当該エッジライト型のバックライトユニット１は、当該光学シート２による導光板３の表面への傷付きが防止されるため、バックライトユニット組立時の取扱性を向上することができる。
【００７５】
当該光学シートの製造方法は、裏面側に配設される導光板３とのスティッキングが防止され、かつこの導光板３の傷付きが防止されると共に、光の入射率が向上される当該光学シート２を容易かつ確実に製造することができる。
【００７６】
［その他の実施形態］
なお、本発明に係る光学シート、エッジライト型のバックライトユニット及び光学シートの製造方法は、上記態様の他、種々の変更、改変を施した態様で実施することができる。例えば、基材層と光拡散層との間、基材層とスティッキング防止層との間等にはその他の層が配設されていてもよい。
【００７７】
複数の微細突起は、必ずしも基材層の裏面側全面に亘って形成される必要はない。例えば当該光学シートが基材層の裏面側に複数の領域を有し、これらの各領域に複数の微細突起が形成されてもよい。また、この場合、各領域における微細突起の平面方向における頂点間距離が３８０ｎｍ以下であればよい。
【００７８】
また、上記実施形態にあっては微細突起が上記形状を有することで種々の利点を奏するものであったが、本発明において微細突起の具体的形状は上記実施形態のものに限定されるものではない。
【００７９】
当該光学シートにおける光拡散層については特に限定されるものではない。当該光学シートの光拡散層としては、必ずしも光拡散剤とそのバインダーとを含むものでなくてもよく、例えば、表面に所定の凹凸形状を設けることで光拡散性を奏するものでもよい。
【００８０】
当該光学シートは、必ずしも光拡散シートとして形成される必要はなく、例えば基材層の表面側に複数の突条プリズムが形成されたプリズムシートであってもよく、端面から入射される光線を表面側に出射する導光板であってもよい。また、当該光学シートが光拡散シートである場合であっても、当該光学シートのスティッキング防止層の裏面に配設される光学部材は必ずしも導光板である必要はなく、他の光拡散シートやプリズムシート等であってもよい。
【００８１】
なお、本明細書において、導光板とは、可撓性を有さない板状の部材（一般的な板状の導光板）であっても、可撓性を有するフィルム（例えばライトガイドフィルム）であってもよい。
【００８２】
当該光学シートの裏面に配設される導光板の表面には必ずしも複数の突条部が形成される必要はなく、また複数の突条部が形成される場合であっても、これらの突条部は必ずしも略平行に配設されていなくてもよい。また、当該光学シートの裏面に配設される導光板として、表面に突条部が形成されず、複数の凹条部が略平行に配設されるものであってもよい。
【００８３】
当該エッジライト型のバックライトユニットの光源は、必ずしも導光板の一の端面に沿ってのみ配設されている必要はなく、導光板の対向する一対の端面に沿って設けられていてもよく、また導光板の２以上の任意の端面に沿って設けられていてもよい。
【００８４】
当該エッジライト型のバックライトユニットは、ラップトップコンピュータ、スマートフォン等の携帯電話端末、タブレット端末等の携帯型情報端末等、種々の液晶表示装置に用いることができる。
【産業上の利用可能性】
【００８５】
以上のように、本発明に係る光学シート及びエッジライト型のバックライトユニットは、光学シートとこの光学シートの裏面側に配設される他の部材とのスティッキングを防止しつつ、この他の部材及び／又は当該光学シート自体の傷付きを防止できるので、輝度ムラが抑制された液晶表示装置に好適に用いられる。また、本発明に係る光学シートの製造方法は、輝度ムラが抑制された液晶表示装置に好適に用いられる当該光学シートを容易かつ確実に製造することができる。
【符号の説明】
【００８６】
１  エッジライト型のバックライトユニット
２  光学シート
３  導光板
４  反射シート
５  光源
６  基材層
７  光拡散層
８  スティッキング防止層
９  光拡散剤
１０  バインダー
１１  微細突起
１１ａ  側面
１１ｂ  頂部
１１ｃ  裾部
１２  突条部
２１  スティキイング防止層形成組成物の層
２２  鋳型
３１  エッジライト型のバックライトユニット
３２  光源
３３  導光板
３４  光学シート
３５  光拡散シート
３６  プリズムシート
３７  基材層
３８  光拡散層
３９  スティッキング防止層
４０  ビーズ
４１  バインダー
【図１】
0006746282.tif 000002
【図２】
0006746282.tif 000003
【図３】
0006746282.tif 000004
【図４】
0006746282.tif 000005
【図５】
0006746282.tif 000006
【図６】
0006746282.tif 000007